(57)【要約】【課題】本発明は、着色を抑制し、透明性が良好で、低温雰囲気におけるポリオレフィンに対する粘着力の低下を抑制する粘着シートを作製できる粘着剤の提供を目的とする。【解決手段】アクリル系ポリマー、硬化剤（ただし、アジリジン系化合物を除く）、水添樹脂、および低極性溶剤を含み、前記アクリル系ポリマーは、炭素数８〜１２のアルキル基を有する（メタ）アクリル酸エステル、および脂環構造を有する（メタ）アクリル酸エステルからなる群より選択される１種以上の（メタ）アクリル酸エステル（Ａ）、ならびに反応性官能基含有モノマー（Ｂ）を含むモノマー混合物の共重合体であり、前記水添樹脂は、水添石油樹脂および水添テルペン樹脂からなる群より選択される１種以上であり、前記低極性溶剤は、環構造を有さないＳＰ値が９以下の溶剤および環構造を有するＳＰ値が１１以下の溶剤からなる群より選択される１種以上である、粘着剤。【選択図】なし【特許請求の範囲】
【請求項１】
アクリル系ポリマー、硬化剤（ただし、アジリジン系化合物を除く）、水添樹脂、および低極性溶剤を含み、
前記アクリル系ポリマーは、炭素数８〜１２のアルキル基を有する（メタ）アクリル酸エステル、および脂環構造を有する（メタ）アクリル酸エステルからなる群より選択される１種以上の（メタ）アクリル酸エステル（Ａ）、ならびに反応性官能基含有モノマー（Ｂ）を含むモノマー混合物の共重合体であり、
前記水添樹脂は、水添石油樹脂および水添テルペン樹脂からなる群より選択される１種以上であり、
前記低極性溶剤は、環構造を有さないＳＰ値が９以下の溶剤および環構造を有するＳＰ値が１１以下の溶剤からなる群より選択される１種以上である、粘着剤。
【請求項２】
前記低極性溶剤をアクリル系ポリマー１００質量部に対して５〜２００質量部含む、請求項１記載の粘着剤。
【請求項３】
前記モノマー混合物１００重量％中に、前記（メタ）アクリル酸エステル（Ａ）を６０〜９９質量％、反応性官能基含有モノマー（Ｂ）を０．３〜１２質量％含む、請求項１または２記載の粘着剤。
【請求項４】
前記アクリル系ポリマー１００質量部に対して、前記水添樹脂を３〜３０質量部含む、請求項１〜３いずれか１項に記載の粘着剤。
【請求項５】
前記硬化剤は、イソシアネート化合物、エポキシ化合物および金属キレート化合物からなる群より選択される１種以上である、請求項１〜４いずれか１項に記載の粘着剤。
【請求項６】
さらにロジンエステル樹脂、未水添テルペン樹脂および未水添石油樹脂からなる群より選択される１種以上を含む、請求項１〜５いずれか１項に記載の粘着剤。
【請求項７】
前記アクリル系ポリマーの質量平均分子量が４０万〜１５０万である、請求項１〜６いずれか１項に記載の粘着剤。
【請求項８】
基材、および請求項１〜７いずれか１項に記載の粘着剤の硬化物である粘着層を備えた、粘着シート。
【発明の詳細な説明】
【技術分野】
【０００１】
本発明は、粘着剤に関する。
【背景技術】
【０００２】
粘着剤から形成した粘着層を有する粘着シートは、取り扱いが容易であることから、ラベルや接着用途として幅広い分野で使用されている。その中でもアクリル系粘着剤は、接着性、耐候性、耐久性、耐熱性等に優れていることから広く使用されている。粘着シートは、例えば、プラスチック等の容器のラベルとして使用することは一般的であるが、当該プラスチック容器がポリプロピレンやポリエチレン等のポリオレフィン樹脂である場合、ポリオレフィン樹脂は、極性が低いため粘着シートを貼り付けたときの粘着力が低くラベルが剥がれやすいという問題があった。また、化粧品容器など意匠性が高いプラスチック容器は、ラベルとして使用する粘着シートにも透明性が求められる。また、ラベルを食品容器や医薬品容器に使用する場合、低温保管時にも所望の粘着力が得られる低温適性が必要であった。
【０００３】
特許文献１には、アルキル基の炭素数が２〜１８の（メタ）アクリル酸アルキルエステル、およびカルボキシル基含有モノマーの共重合体であるアクリル系ポリマー、重合ロジン、アジリジン系硬化剤含有する接着剤が開示されている。
【０００４】
また、特許文献２には、水酸基含有マクロモノマー、（メタ）アクリル酸エステルおよびカルボキシル基含有モノマーの共重合体であるアクリル系ポリマー、非水添石油樹脂、硬化剤を含む粘着剤が開示されている。
【先行技術文献】
【特許文献】
【０００５】
【特許文献１】特開平０７−１３８５４４号公報
【特許文献２】特開平０８−１４３８４７号公報
【発明の概要】
【発明が解決しようとする課題】
【０００６】
しかし、特許文献１の粘着剤は、重合ロジンに由来する着色が有り透明性が低かった。また、重合ロジンを配合すると２５℃のポリオレフィンに対する粘着力は向上したが、低温では粘着力が大幅に低下する問題があった。また、アジリジン硬化剤を使用したため粘着層の架橋密度が非常に高く、低温では粘着層のポリオレフィンの対する粘着力が低く実用に耐えられないため、粘着層の厚さを６５μｍに増やして対応していた。
【０００７】
また、特許文献２の粘着剤は、マクロモノマーを含むアクリル系ポリマーと非水添石油樹脂との相溶性が悪く、粘着層に着色は無かったが透明性は低かった。また、前記粘着剤は、ポリオレフィンへの粘着力自体が低い上、アジリジン硬化剤を使用したため粘着層の架橋密度が非常に高く、低温では粘着層のポリオレフィンの対する粘着力が低く実用に耐えられないため、粘着層の厚さを６５μｍに増やして対応していた。
【０００８】
本発明は、着色を抑制し、透明性が良好で、低温雰囲気におけるポリオレフィンに対する粘着力の低下を抑制する粘着シートを作製できる粘着剤の提供を目的とする。
【課題を解決するための手段】
【０００９】
本発明の粘着剤は、アクリル系ポリマー、硬化剤（ただし、アジリジン系化合物を除く）、水添樹脂、および低極性溶剤を含み、
前記アクリル系ポリマーは、炭素数８〜１２のアルキル基を有する（メタ）アクリル酸エステル、および脂環構造を有する（メタ）アクリル酸エステルからなる群より選択される１種以上の（メタ）アクリル酸エステル（Ａ）、ならびに反応性官能基含有モノマー（Ｂ）を含むモノマー混合物の共重合体であり、
前記水添樹脂は、水添石油樹脂および水添テルペン樹脂からなる群より選択される１種以上であり、
前記低極性溶剤は、環構造を有さないＳＰ値が９以下の溶剤および環構造を有するＳＰ値が１１以下の溶剤からなる群より選択される１種以上である。
【発明の効果】
【００１０】
本発明により、着色を抑制し、透明性が良好で、低温雰囲気におけるポリオレフィンに対する粘着力の低下を抑制する粘着シートを作製できる粘着剤、および粘着シートを提供できる。
【発明を実施するための形態】
【００１１】
本発明について詳細に説明する前に用語を定義する。まず、シート、フィルムおよびテープは、同義である。（メタ）アクリル酸とは、アクリル酸およびメタクリル酸を意味する。モノマーとは、エチレン性不飽和二重結合含有単量体を意味する。被着体とは、粘着シートを貼り付ける相手方を指す。アミド基は、アミド結合を含む。
【００１２】
本発明の粘着剤は、
アクリル系ポリマー、硬化剤（ただし、アジリジン系化合物を除く）、水添樹脂、および低極性溶剤を含み、
前記アクリル系ポリマーは、炭素数８〜１２のアルキル基を有する（メタ）アクリル酸エステル、および脂環構造を有する（メタ）アクリル酸エステルからなる群より選択される１種以上の（メタ）アクリル酸エステル（Ａ）、ならびに反応性官能基含有モノマー（Ｂ）を含むモノマー混合物の共重合体であり、
前記水添樹脂は、水添石油樹脂および水添テルペン樹脂からなる群より選択される１種以上であり、
前記低極性溶剤は、環構造を有さないＳＰ値が９以下の溶剤および環構造を有するＳＰ値が１１以下の溶剤からなる群より選択される１種以上である。
本発明の粘着剤は、塗工により粘着層を形成し、基材を備えた粘着シートとして使用することが好ましい。
【００１３】
本発明の粘着剤は、水添樹脂を使用する一方、水添樹脂は、非水添樹脂と比較して極性が低く、アクリル系ポリマーとの相溶性が低下する傾向にある。そこで、本発明は、環構造を有さないＳＰ値が９以下の溶剤および環構造を有するＳＰ値が１１以下の溶剤からなる群より選択される１種以上の低極性溶剤、および炭素数８〜１２のアルキル基、または脂環構造を有する（メタ）アクリル酸エステル（Ａ）を使用したアクリル系ポリマーを使用し、かつ粘着層の架橋密度が過剰になりやすいアジリジン系化合物を使用しないことで、相溶性が向上し、透明性の向上に加え、低温雰囲気におけるポリオレフィンに対する粘着力の低下を抑制（以下、低温適性という）できる。
【００１４】
＜アクリル系ポリマー＞
本発明で使用するアクリル系ポリマーは、炭素数８〜１２のアルキル基を有する（メタ）アクリル酸エステル、および脂環構造を有する（メタ）アクリル酸エステルからなる群より選択される１種以上の（メタ）アクリル酸エステル（Ａ）、ならびに反応性官能基含有モノマー（Ｂ）を含むモノマー混合物の共重合体である。
【００１５】
（メタ）アクリル酸エステル（Ａ）は、アクリル系ポリマーに粘着力、凝集力、および水添樹脂との相溶性向上のために用いる。（メタ）アクリル酸エステル（Ａ）が炭素数８〜１２のアルキル基を有する（メタ）アクリル酸エステルである場合、粘着力がさらに向上する。また、脂環構造を有する（メタ）アクリル酸エステルである場合、凝集力がさらに向上する。
【００１６】
（メタ）アクリル酸エステル（Ａ）は、モノマー混合物１００質量％中に６０〜９９質量％を使用することが好ましく、７０〜９８質量％がより好ましい。６０〜９９質量％を使用すると粘着力と透明性の両立がより容易になる。
【００１７】
炭素数８〜１２のアルキル基を有する（メタ）アクリル酸エステルと脂環構造を有する（メタ）アクリル酸エステルとを併用すると粘着力がより向上する場合がある。係る場合、炭素数８〜１２のアルキル基を有する（メタ）アクリル酸エステルと脂環構造を有する（メタ）アクリル酸エステルとの質量比は、粘着力と凝集力のバランスより１００／０〜５０／５０が好ましく、１００／０〜６５／３５がより好ましい。
【００１８】
炭素数８〜１２のアルキル基を有する（メタ）アクリル酸エステルは、例えば、（メタ）アクリル酸２−エチルヘキシル、（メタ）アクリル酸オクチル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ドデシル等が挙げられる。これらの中でも、（メタ）アクリル酸２−エチルヘキシルは、粘着力と透明性を高いレベルで両立できる。
【００１９】
脂環構造を有する（メタ）アクリル酸エステルは、例えば、（メタ）アクリル酸シクロヘキシル、（メタ）アクリル酸ジシクロペンテニル、（メタ）アクリル酸ジシクロペンタニル、（メタ）アクリル酸イソボルニル等が挙げられる。これらの中でも（メタ）アクリル酸シクロヘキシルは、粘着力と透明性をより高いレベルで両立できる。
【００２０】
（メタ）アクリル酸エステル（Ａ）は、単独または２種以上を使用できる。
【００２１】
反応性官能基含有モノマー（Ｂ）は、硬化剤との架橋反応の架橋点として機能する。
反応性官能基含有モノマー（Ｂ）は、モノマー混合物１００質量％中に０．３〜１２量％を使用することが好ましく、０．５〜８質量％がより好ましい。０．３〜１２質量％を使用することで、所望の架橋密度が得やすく、粘着力と凝集力を調整しやすい。
【００２２】
反応性官能基含有モノマー（Ｂ）は、例えば、カルボキシル基含有モノマー、水酸基含有モノマー、アミド基含有モノマー、エポキシ基含有モノマー、およびアミノ基含有モノマーが挙げられる。これらの中でも、カルボキシル基含有モノマー、水酸基含有モノマー、アミド基含有モノマーが好ましく、カルボキシル基含有モノマーがより好ましい。
【００２３】
カルボキシル基含有モノマーは、例えば、（メタ）アクリル酸、フタル酸モノヒドロキシエチルアクリル酸エステル、ｐ−カルボキシベンジルアクリル酸エステル、エチレンオキサイド変性（エチレンオキサイド付加モル数が２〜１８）フタル酸アクリル酸エステル、コハク酸モノヒドロキシエチルアクリル酸エステル、アクリル酸β−カルボキシエチル、イタコン酸等が挙げられる。これらの中でも（メタ）アクリル酸が好ましい。
【００２４】
カルボキシル基含有モノマーは、モノマー混合物１００質量％中に０．１〜１０質量％を含むことが好ましく、１〜８質量％がより好ましい。カルボキシル基含有モノマーを適量使用することで粘着力と凝集力をより高度に両立できる。
【００２５】
水酸基含有モノマーは、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチル、（メタ）アクリル酸６−ヒドロキシヘキシル、（メタ）アクリル酸８−ヒドロキシオクチルなどの（メタ）アクリル酸ヒドロキシアルキルエステルや、ポリエチレングリコールモノ（メタ）アクリル酸エステル、ポリプロピレングリコールモノ（メタ）アクリル酸エステル、１，４−シクロヘキサンジメタノールモノ（メタ）アクリル酸エステルなどのグリコールモノ（メタ）アクリル酸エステル、カプロラクトン変性（メタ）アクリル酸エステル、Ｎ−ヒドロキシメチル（メタ）アクリルアミド、Ｎ−ヒドロキシエチル（メタ）アクリルアミドなどのＮ−ヒドロキシアルキル（メタ）アクリルアミド等が挙げられる。これらの中でも、（メタ）アクリル酸４−ヒドロキシブチルが好ましい。
【００２６】
水酸基含有モノマーは、モノマー混合物１００質量％中に０．０１〜７質量％を含むことが好ましく、０．０５〜５質量％がより好ましい。水酸基含有モノマーを適量使用することで粘着力と凝集力をより高度に両立できる。
【００２７】
アミド基含有モノマーは、例えば、（メタ）アクリルアミド、Ｎ−メチル（メタ）アクリルアミド、Ｎ−イソプロピル（メタ）アクリルアミド、Ｎ−(ブトキシメチル)アクリルアミド等の（メタ）アクリルアミド系化合物等の複素環含有化合物等が挙げられる。
【００２８】
アミド基含有モノマーは、モノマー混合物１００質量％中に０．１〜１０質量％を含むことが好ましく、１〜８質量％がより好ましい。アミド基含有モノマーを適量使用することで粘着力と凝集力をより高度に両立できる。
【００２９】
エポキシ基含有モノマーは、例えば（メタ）アクリル酸グリシジル、（メタ）アクリル酸メチルグリシジル、および（メタ）アクリル酸３，４−エポキシシクロヘキシルメチル等が挙げられる。
【００３０】
アミノ基含有モノマーは、例えば（メタ）アクリル酸モノメチルアミノエチル、（メタ）アクリル酸モノエチルアミノエチル、（メタ）アクリル酸モノメチルアミノプロピル、および（メタ）アクリル酸モノエチルアミノプロピル等の（メタ）アクリル酸モノアルキルアミノエステル等が挙げられる。
【００３１】
エポキシ基含有モノマーおよびアミノ基含有モノマーは、モノマー混合物１００質量％中、それぞれ０．１〜１質量部を含むことが好ましい。
【００３２】
反応性官能基含有モノマー（Ｂ）は、単独または２種以上を使用できる。
【００３３】
本発明では（メタ）アクリル酸エステル（Ａ）、および反応性官能基含有モノマー（Ｂ）以外に、その他モノマーを使用できる。その他モノマーは、粘着剤の粘着力や凝集力を損なわないモノマーであれば良い。その他モノマーは、例えば、炭素数１〜７または１３以上のアルキル基を有する（メタ）アクリル酸アルキルエステルモノマー、芳香環含有モノマー、アルコキシ（ポリ）アルキレンオキサイド含有モノマー、およびその他ビニルモノマー等が挙げられる。
【００３４】
アルキル基の炭素数１〜７または１３以上である（メタ）アクリル酸アルキルエステルモノマーは、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｔ−ブチル、（メタ）アクリル酸ペンチル、（メタ）アクリル酸ヘキシル、（メタ）アクリル酸ヘプチル、（メタ）アクリル酸テトラデシル、（メタ）アクリル酸ヘキサデシル、（メタ）アクリル酸オクタデシル、および（メタ）アクリル酸イソオクタデシル等が挙げられる。これらの中でも、アルキル基の炭素数１〜７のアクリル酸アルキルエステルモノマーが好ましく、中でも（メタ）アクリル酸ブチルが粘着力と低温性をより高度に両立できるため好ましい。
【００３５】
アルキル基の炭素数１〜７または１３以上である（メタ）アクリル酸アルキルエステルモノマーは、モノマー混合物１００質量％中に０．１〜２０質量％を使用することが好ましく、０．１〜１０質量％がより好ましい。適量使用することで、粘着物性と低温性を高いレベルで両立できる。
【００３６】
芳香環含有モノマーは、例えばアクリル酸フェノキシエチル、アクリル酸ベンジル、（メタ）アクリル酸フェノキシジエチレングリコール、および（メタ）アクリル酸エチレンオキサイド変性ノニルフェノール等が挙げられる。
【００３７】
芳香環含有モノマーは、モノマー混合物１００質量％中、０．１〜１０質量部を含むことが好ましい。
【００３８】
アルコキシ（ポリ）アルキレンオキサイド含有モノマーは、例えばアクリル酸２−メトキシエチル、アクリル酸２−エトキシエチル、アクリル酸２−フェノキシエチル、メトキシポリエチレングリコール（メタ）アクリル酸エステル、エトキシポリエチレングリコール（メタ）アクリル酸エステル、メトキシポリプロピレングリコール（メタ）アクリル酸エステル、エトキシポリプロピレングリコール（メタ）アクリル酸エステル、フェノキシポリエチレングリコール（メタ）アクリル酸エステル、およびフェノキシポリプロピレングリコール（メタ）アクリル酸エステル等が挙げられる。
【００３９】
アルコキシ（ポリ）アルキレンオキサイド含有モノマーは、モノマー混合物１００質量％中、０．１〜１０質量部を含むことが好ましい。
【００４０】
その他ビニルモノマーは、炭素数１〜７または１３以上のアルキル基を有する（メタ）アクリル酸アルキルエステルモノマー、芳香環含有モノマー、およびアルコキシ（ポリ）アルキレンオキサイド含有モノマー以外のモノマーであり、例えば、酢酸ビニル、およびアクリロニトリルなどが挙げられる。
【００４１】
その他ビニルモノマーは、モノマー混合物１００質量％中、０．１〜１０質量部を含むことが好ましい。
【００４２】
その他モノマーは、単独または２種以上を使用できる。
【００４３】
＜アクリル系ポリマーの合成＞
アクリル系ポリマーは、溶液重合、塊状重合、乳化重合等のラジカル重合で合成できる。これらの中でも溶液重合は、アクリル系ポリマーの重量平均分子量および分子量分散度の調整が容易である点から好ましい。
ラジカル重合は、重合開始剤を使用することが好ましい。重合開始剤は、アゾ系化合物および有機過酸化物が一般的である。
【００４４】
アゾ系化合物は、例えば２，２'−アゾビスイソブチロニトリル、２，２'−アゾビス（２−メチルブチロニトリル）、１，１'−アゾビス（シクロヘキサン１−カルボニトリル）、２，２'−アゾビス（２，４−ジメチルバレロニトリル）、２，２'−アゾビス（２，４−ジメチル−４−メトキシバレロニトリル）、ジメチル２，２'−アゾビス（２−メチルプロピオネート）、４，４'−アゾビス（４−シアノバレリック酸）、２，２'−アゾビス（２−ヒドロキシメチルプロピオニトリル）、および２，２'−アゾビス（２−（２−イミダゾリン−２−イル）プロパン）等が挙げられる。
【００４５】
有機過酸化物は、例えば過酸化ベンゾイル、ｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシビバレート、（３，５，５−トリメチルヘキサノイル）パーオキシド、ジプロピオニルパーオキシド、ジアセチルパーオキシド等が挙げられる。
【００４６】
重合開始剤は、単独または２種以上を使用できる。
【００４７】
前記溶液重合に使用する溶剤は、例えば、酢酸メチル、酢酸エチル、酢酸ｎ−ブチル、酢酸イソブチル、トルエン、キシレン、ヘキサン、アセトン、メチルエチルケトン、メチルイソブチルケトン、メタノール、エタノール、ｎ−プロパノール、およびイソプロパノール等が好ましく、酢酸エチルがより好ましい。
【００４８】
溶剤は単独また２種類以上を併用できる。
【００４９】
前記溶液重合は、モノマー混合物１００質量部に対して重合開始剤を０．００１〜１質量部程度加えて重合を行うことが好ましい。通常、重合は、窒素雰囲気下で、５０℃〜９０℃程度の温度で６時間〜２０時間行うことが好ましい。また、重合の際、連鎖移動剤を使用してアクリル系ポリマーの重量平均分子量を適宜調整することができる。
【００５０】
連鎖移動剤は、例えばｎ−ドデシルメルカプタン、メルカプトイソブチルアルコール、メルカプト酢酸、２−メルカプトエタノール、チオグリコール酸、チオグルコール酸２−エチルヘキシル、２，３−ジメルカプト−１−プロパノール、グリシジルメルカプタン、α−メチルスチレンダイマー、四塩化炭素、クロロホルム、およびハイドロキノン等が挙げられる。
【００５１】
連鎖移動剤は、モノマー混合物１００質量部に対して０．０１〜１質量部程度を使用できる。
【００５２】
本発明においてアクリル系ポリマーの重量平均分子量（以下、Ｍｗともいう）は、４０万〜１５０万が好ましく、６０万〜１３０万がさらに好ましい。Ｍｗを４０万〜１５０万の範囲にすると粘着物性と塗工性の両立がより容易になる。なお、本発明でＭｗは、ゲル浸透クロマトグラフィー（ＧＰＣ）により測定したポリスチレン換算の値である。
【００５３】
本発明においてアクリル系ポリマーの分子量分散度は、Ｍｗを数平均分子量（以下、Ｍｎともいう）で除した値（Ｍｗ／Ｍｎ）であり、５〜１０が好ましい。分子量分散度を５〜１０にすると粘着力と凝集力の両立がより容易になる。なお、本発明でＭｎは、ゲル浸透クロマトグラフィー（ＧＰＣ）により測定したポリスチレン換算の値である。
【００５４】
＜硬化剤＞
本発明の粘着剤は、硬化剤を使用して、アクリル系ポリマーの反応性官能基と架橋反応させる。硬化剤は、２個以上の反応性官能基を有するアジリジン化合物以外の化合物である。硬化剤は、例えば、イソシアネート化合物、エポキシ化合物、金属キレート化合物、アミン化合物等が好ましい。これらの中でもイソシアネート化合物、エポキシ化合物、金属キレートを使用することで適度な架橋密度が得易い。
【００５５】
イソシアネート化合物は、例えば、トリレンジイソシアネート、ヘキサメチレンジイソシアネート、イソホロンジイソシアネート、キシリレンジイソシアネート、水添キシリレンジイソシアネート、ジフェニルメタンジイソシアネート、水添ジフェニルメタンジイソシアネート、テトラメチルキシリレンジイソシアネート、ナフタレンジイソシアネート、トリフェニルメタントリイソシアネート、およびポリメチレンポリフェニルイソシアネート等のジイソシアネートとトリメチロールプロパン等のポリオール化合物とのアダクト体、ならびにそのビュレット体、ならびにそのイソシアヌレート体、ならびに前記ジイソシアネートと、ポリエーテルポリオール、ポリエステルポリオール、アクリルポリオール、ポリブタジエンポリオール、およびポリイソプレンポリオール等のうちのいずれかのポリオールとのアダクト体などの分子内に３個以上のイソシアネート基を有する化合物；
トリレンジイソシアネート、ヘキサメチレンジイソシアネート、イソホロンジイソシアネート、キシリレンジイソシアネート、水添キシリレンジイソシアネート、ジフェニルメタンジイソシアネート、水添ジフェニルメタンジイソシアネート、テトラメチルキシリレンジイソシアネート、ナフタレンジイソシアネート、トリフェニルメタントリイソシアネート、およびポリメチレンポリフェニルイソシアネート等のジイソシアネート、ならびにヘキサメチレンジイソシアネートのアロファネート体等の分子内に２個のイソシアネート基を有する化合物；等が挙げられる。これらの中でも、トリレンジイソシアネートのトリメチロールプロパンアダクト体、キシリレンジイソシアネートのトリメチロールプロパンアダクト体が粘着物性を容易に調整できるため好ましい。なお、イソシアネート基の個数は平均個数である。
【００５６】
イソシアネート化合物は、アクリル系ポリマー１００質量部に対して、０．５〜１０質量部を含むことが好ましく、１〜５質量部がより好ましい。０．５〜１０質量部を含むと凝集力と粘着力を高度に両立できる。
【００５７】
エポキシ化合物は、例えば、ビスフェノールＡ−エピクロロヒドリン型のエポキシ系樹脂、エチレングリコールジグリシジルエーテル、ポリエチレングリコールジグリシジルエーテル、グリセリンジグリシジルエーテル、グリセリントリグリシジルエーテル、１，６−ヘキサンジオールジグリシジルエーテル、トリメチロールプロパントリグリシジルエーテル、ジグリシジルアニリン、Ｎ，Ｎ，Ｎ'，Ｎ'−テトラグリシジル−ｍ−キシリレンジアミン、１、３−ビス（Ｎ、Ｎ’−ジグリシジルアミノメチル）シクロヘキサン、およびＮ，Ｎ，Ｎ'，Ｎ'−テトラグリシジルアミノフェニルメタン等が挙げられる。
【００５８】
エポキシ化合物は、アクリル系ポリマー１００質量部に対して、０．０１〜１質量部を含むことが好ましい。０．０１〜１質量部を含むと凝集力と粘着力を高度に両立できる。
【００５９】
金属キレートは、例えば、アルミニウム、鉄、銅、亜鉛、スズ、チタン、ニッケル、アンチモン、マグネシウム、バナジウム、クロムおよびジルコニウムなどの多価金属と、アセチルアセトンまたはアセト酢酸エチルとの配位化合物等が挙げられる。
【００６０】
金属キレートは、アクリル系ポリマー１００質量部に対して、０．１〜５質量部を含むことが好ましい。０．１〜５質量部を含むと凝集力と粘着力を高度に両立できる。
【００６１】
アミン化合物は、例えばヘキサメチレンジアミン、トリエチルジアミン、ポリエチレンイミン、ヘキサメチレンテトラミン、ジエチレントリアミン、トリエチルテトラミン、イソホロンジアミン、アミノ樹脂、およびメチレン樹脂等が挙げられる。
【００６２】
アミン化合物は、アクリル系ポリマー１００質量部に対して、０．０１〜１質量部を含むことが好ましい。０．０１〜１質量部を含むと凝集力と粘着力を高度に両立できる。
【００６３】
硬化剤は単独または２種以上を使用できる。
【００６４】
＜水添樹脂＞
本発明の粘着剤は、水添石油樹脂および水添テルペン樹脂からなる群より選択される１種以上の水添樹脂を含むとポリオレフィンに対する粘着力がより向上し、さらに低温雰囲気でのポリオレフィンに対する粘着力の低下を抑制できる。水添樹脂は、粘着付与樹脂中に存在する不飽和二重結合に対して、水素原子を付加させた樹脂である。水添樹脂は、着色が非常に少なく透明性が高いため、粘着層の透明性の低下を抑制できる。
【００６５】
水添樹脂の軟化点は、８０〜１４０℃が好ましく、９０〜１３０℃がより好ましい。軟化点を８０〜１４０℃にすると粘着力および低温性をより向上できる。
【００６６】
水添樹脂は、水添石油樹脂および水添テルペン樹脂から適宜選択することが好ましい。
水添石油樹脂は、例えば、Ｃ５系水添石油樹脂、Ｃ９系水添石油樹脂が挙げられる。Ｃ５系水添石油樹脂は、石油ナフサから得られたＣ５留分を分離精製した脂肪族樹脂を、上記の通り樹脂中の不飽和二重結合に水素原子を付加したものである。また、Ｃ９系水添石油樹脂は、石油から得られたＣ９留分を分離精製した芳香族樹脂を、上記の通り樹脂中の不飽和二重結合に水素原子を付加したものである。Ｃ５系原料とＣ９系原料とを共重合させたＣ５／Ｃ９系石油樹脂も挙げられる。Ｃ５／Ｃ９系水添石油樹脂は、例えば、ジシクロペンタジエン／芳香族共重合系水添石油樹脂が挙げられる。なお、水添樹脂は、水添石油樹脂がより好ましい。
【００６７】
水添テルペン樹脂は、例えば、ポリテルペン樹脂、テルペンフェノール樹脂、芳香族変性テルペン樹脂等の総称であり、これらの樹脂中の不飽和二重結合には水素原子が付加されている。
【００６８】
Ｃ５系水添石油樹脂の市販品は、例えば、イーストタックＣ１１５Ｗ（イーストマンケミカル社製）などが挙げられる。Ｃ９系水添石油樹脂の市販品は、例えば、アルコンＰ−９０、アルコンＰ−１００、アルコンＰ−１２５、アルコンＰ−１４０、アルコンＭ−９０、アルコンＭ−１１５、アルコンＭ−１３５（荒川化学社製）などが挙げられる。Ｃ５／Ｃ９系水添石油樹脂の市販品は、ジシクロペンタジエン／芳香族共重合系水添石油樹脂の、例えば、アイマーブＳ−１００、アイマーブＳ−１１０、アイマーブＰ−１００、アイマーブＰ−１４０（出光興産社製）などが挙げられる。
水添テルペン樹脂の市販品は、例えば、クリアロンＰ−１０５、クリアロンＰ−１２５、クリアロンＭ−１０５、クリアロンＭ−１１５、クリアロンＫ−１００、クリアロンＫ−４１００（ヤスハラケミカル社製）などが挙げられる。
【００６９】
水添樹脂は、アクリル系ポリマー１００質量部に対して、３〜３０質量部配合することが好ましく、５〜２５質量部がより好ましい。
【００７０】
水添樹脂は、単独または２種以上を使用できる。
【００７１】
本発明の粘着剤は、課題を解決できる範囲内であれば、水添樹脂以外のその他粘着付与樹脂を配合できる。その他粘着付与樹脂は、ロジンエステル樹脂、未水添テルペン樹脂、未水添石油樹脂から選ばれる少なくとも一種の樹脂である。これらの中でもロジンエステル樹脂が好ましい。これらの樹脂は、水添石油樹脂や水添テルペン樹脂と比較して極性が高いため、例えば、ステンレスのような高極性被着体に対する密着性を向上する効果を有する。そのため、水添石油樹脂や水添テルペン樹脂とこれらの樹脂を併用することで、極性の低い被着体から極性の高い被着体に対して幅広く密着性を向上できる場合がある。これらの樹脂は、単独または２種以上を併用でき、粘着剤がその他粘着付与樹脂を含むと粘着力がより向上する。
【００７２】
ロジンエステル樹脂は、例えば、ガムロジン、トール油ロジン、ウッドロジンの未変性ロジンをアルコールなどでエステル化したロジンエステル；未変性ロジンを変性した不均化ロジン；水添ロジンなどの変性ロジン；これらの変性ロジンをさらにアルコールなどでエステル化した不均化ロジンエステル、水添ロジンエステルなどの変性ロジンエステル；未変性ロジンにフェノールを付加したロジンフェノール等が挙げられる。これらの中でも相溶性と透明性の点からロジンエステル、不均化ロジンエステルが好ましい。
【００７３】
未水添テルペン樹脂は、水添していないテルペン樹脂であり、ポリテルペン樹脂、テルペンフェノール樹脂、芳香族変性テルペン樹脂などが挙げられる。
【００７４】
その他粘着付与樹脂を配合する場合、アクリル系ポリマー１００質量部に対して、５〜３０質量部配合することが好ましい。
【００７５】
その他粘着付与樹脂の軟化点は、７０〜１２０℃が好ましく、７０〜１００℃がより好ましい。軟化点を７０〜１２０℃にすると粘着力と低温性のバランスをとることが容易となる。
【００７６】
その他粘着付与樹脂は、単独または２種以上を使用できる。
【００７７】
本発明の粘着剤は、その他の粘着付与樹脂を含むこともできる。例えば、アルキルフェノールホルムアルデヒド樹脂（油性フェノール樹脂）等が好ましい。
【００７８】
＜低極性溶剤＞
本発明の粘着剤は、環構造を有さないＳＰ値が９以下の溶剤および環構造を有するＳＰ値が１１以下の溶剤からなる群より選択される１種以上低極性溶剤を使用する。低極性溶剤は、環構造を有さない場合はＳＰ値が９以下好ましくはＳＰ値が８．５以下、または環構造を有する場合はＳＰ値が１１以下好ましくはＳＰ値が１０以下であるため、極性が低い水添樹脂に容易に溶解し、アクリル系ポリマーとの相溶性が向上する。これにより水添樹脂によるポリオレフィンに対する密着性および粘着層の透明性がより向上する。
【００７９】
環構造を有さないＳＰ値が９以下の溶剤は、例えば、ｎ−ペンタン（ＳＰ値：７．０）、ｎ−ヘキサン（ＳＰ値：７．４）、ｎ−ヘプタン（ＳＰ値：７．４）、オクタン（ＳＰ値：７．６）、ドデカン（ＳＰ値：７．９）などの直鎖構造の炭化水素系溶剤；ラウリルアルコール（ＳＰ値：８．１）等の直鎖構造の長鎖アルコール；メチルイソブチルケトン（ＳＰ値：８．４）等のケトン系溶剤；酢酸ブチル（ＳＰ値：８．５）等のエステル系溶剤が挙げられる。
【００８０】
環構造を有するＳＰ値が１１以下の溶剤は、例えば、シクロヘキサン（ＳＰ値：８．２）、メチルシクロヘキサン（ＳＰ値：７．８）等の脂環構造の炭化水素系溶剤；キシレン（ＳＰ値：８．８）、トルエン（ＳＰ値：８．９）等の芳香族系溶剤；シクロヘキサノン（ＳＰ値：９．９）、シクロペンタノン（ＳＰ値：１０．４）等の環状ケトン系溶剤が挙げられる。なお、ＳＰ値の値は、ポリマーハンドブック（１９７５年発行、セカンドエディション）に記載の値を用い、単位は［ｃａｌ／ｃｍ３］１／２とする。
【００８１】
低極性溶剤は、アクリル系ポリマー１００質量部に対して、５〜２００質量部配合することが好ましく、５〜１００質量部がより好ましい。また、水添樹脂と低極性溶剤の質量比は、５０／５０〜１０／９０が好ましい。
【００８２】
低極性溶剤の沸点は、６０〜１３０℃であることが好ましい。沸点が６０〜１３０℃であることで塗工性と乾燥性が良好となる。
【００８３】
低極性溶剤は、アクリル系ポリマーを合成する際の溶剤として使用できる。
【００８４】
本発明の粘着剤は、課題が解決ができる範囲であれば、任意成分として各種樹脂、硬化触媒、シランカップリング剤、可塑剤、オイル、軟化剤、染料、顔料、酸化防止剤、紫外線吸収剤、耐候安定剤、充填剤、老化防止剤および帯電防止剤等を配合できる。
【００８５】
本発明の粘着剤は、被着体をポリオレフィンとする粘着剤（ポリオレフィン用粘着剤）として好適であるほか、例えば、養生テープ、マスキングフィルム、防水テープ、ラミネートフィルム、自動車部材用両面テープ、光学フィルムなど各種粘着シートとして使用できる。
【００８６】
＜粘着シート＞
本発明の粘着シートは、基材、および本発明の粘着剤から形成した粘着層を備えていることが好ましい。また別の態様として、芯材（基材）の両面に粘着層を有する両面粘着シート、または基材および芯材を有さず粘着層のみで構成されたキャスト粘着シートも好ましい。前記粘着層は、粘着剤を基材上に塗工し、乾燥することで形成できる。または、粘着剤を剥離性シート上に塗工し、乾燥して粘着層を形成した後、基材を貼り合わせることで形成できる。粘着層の基材と接しない面は、通常、使用する直前まで剥離シートを貼付する。
【００８７】
粘着剤を塗工する際に、前述した溶液重合で使用する溶剤や低極性溶剤、およびクロロホルムなどのハロゲン化炭化水素系溶剤や、ジエチルエーテル、ジオキサンなどのエーテル系溶剤などを添加して粘度を調整することができる。
【００８８】
基材は、例えばセロハン、金属箔、プラスチック、ゴム、発泡体、布帛、ゴムびき布、不織布、樹脂含浸布、ガラス、および木材等が好ましい。基材の形状は、板状およびフィルム状を選択できるが、取り扱いが容易であるフィルム状が好ましい。基材は、単独または２種以上の積層体を使用できる。
【００８９】
前記プラスチックは、例えばポリビニルアルコール、トリアセチルセルロース、ポリプロピレン、ポリエチレン、ポリシクロオレフィン、エチレン−酢酸ビニル共重合体等のポリオレフィン；ポリエチレンテレフタレート、ポリブチレンテレフタレート、およびポリエチレンナフタレート等のポリエステル；ポリカーボネート、ポリノルボルネン、ポリアリレート、ポリアクリル、ポリフェニレンサルファイドム、ポリスチレン、ポリアミド、およびポリイミド等が挙げられる。
【００９０】
粘着剤の塗工方法は、特に制限は無く、例えばマイヤーバー、アプリケーター、刷毛、スプレー、ローラー、グラビアコーター、ダイコーター、リップコーター、コンマコーター、ナイフコーター、リバースコ−ター、およびスピンコーター等が挙げられる。塗工に際して乾燥工程を行うことが好ましい。乾燥装置は、特に制限は無く、例えば熱風乾燥機、赤外線ヒーターおよび減圧法等がが挙げられる。乾燥温度は、通常６０〜１６０℃程度である。
【００９１】
粘着層の厚さは、１〜３００μｍが好ましく、５〜１００μｍがより好ましい。１〜３００μｍの範囲にあることで粘着物性を適切な範囲に調整し易い。
【００９２】
本発明の粘着シートは、ポリオレフィンを始めとするプラスチック、ガラス、ダンボールおよび金属といった極性の低い被着体から極性の高い被着体までを選ばずに様々な用途で使用できる。
【実施例】
【００９３】
次に本発明の実施例を示して更に詳細を説明するが、本発明はこれらによって限定されるものではない。例中、「部」は「質量部」、「％」は「質量％」をそれぞれ意味する。
【００９４】
［アクリル系ポリマーの合成］
（合成例１）
撹拌機、温度計、還流冷却管、滴下装置、窒素導入管を備えた反応容器（以下、「反応容器」という。）に窒素雰囲気下、アクリル酸２−エチルヘキシル９９．７部、アクリル酸４−ヒドロキシブチル０．３部、酢酸エチル５０部、アセトン３０部、２，２'−アゾビスイソブチロニトリル（以下、「ＡＩＢＮ」という。）０．１部を仕込んだ。撹拌しながら加熱を行い重合反応の開始を確認して還流温度で２時間反応した。次いで、ＡＩＢＮ  ０．０２部を反応溶液に添加し２時間反応を行った。さらにＡＩＢＮ  ０．０２部を反応溶液に添加し４時間反応を継続した。その後、反応容器に酢酸エチル４０部を加え冷却することで不揮発分４５％、重量平均分子量６７万のアクリル系ポリマー溶液を得た。
【００９５】
（合成例２〜１３）
モノマーの種類及び配合量を表１の記載に従った以外は、合成例１と同様に行うことでそれぞれ合成例２〜１３のアクリル系ポリマー溶液を得た。
【００９６】
得られたアクリル系ポリマー溶液について、Ｍｗ、分子量分散度（Ｍｗ／Ｍｎ）、溶液外観を以下の方法に従って求めた。その結果を表１に示す。
【００９７】
＜ＭｗおよびＭｗ／Ｍｎの測定＞
Ｍｗ、分子量分散度（Ｍｗ／Ｍｎ）の測定はＧＰＣを用いた。ＧＰＣは溶媒（ＴＨＦ；テトラヒドロフラン）に溶解した物質をその分子サイズの差によって分離定量する液体クロマトグラフィーであり、Ｍｗ、Ｍｗ／Ｍｎの決定はポリスチレン換算で行った。
装置名  ：  島津製作所製、ＬＣ−ＧＰＣシステム「Ｐｒｏｍｉｎｅｎｃｅ」
カラム  ：  東ソー社製ＧＭＨＸＬ  ４本、東ソー（株）製ＨＸＬ-Ｈ  １本を直列に連結した。
移動相溶媒  ：  テトラヒドロフラン
流量  ：  １．０ｍｌ／分
カラム温度  ：  ４０℃
【００９８】
＜溶液外観＞
得られたアクリル系ポリマー溶液の外観を目視で評価した。
【００９９】
表１の略号を以下に記載する。
＜炭素数８〜１２のアルキル基を有する（メタ）アクリル酸アルキルエステル＞
２ＥＨＡ  ：  アクリル酸２−エチルヘキシル
ＤＡ  ：  アクリル酸ドデシル
【０１００】
＜脂環構造を有する（メタ）アクリル酸アルキルエステル＞
ＣＨＡ  ：  アクリル酸シクロヘキシル
【０１０１】
＜その他モノマー＞
ＢＡ  ：  アクリル酸ブチル
【０１０２】
＜反応性官能基含有モノマー＞
ＨＢＡ  ：  アクリル酸４−ヒドロキシブチル
ＡＡ  ：  アクリル酸
ＡＡｍ  ：  アクリルアミド
【０１０３】
【表１】
2019026684.tif 000002
【０１０４】
（実施例１）
合成例１で得られたポリマー溶液中のアクリル系ポリマー１００部（不揮発分）に対して、イソシアネート硬化剤としてキシリレンジイソシアネートのトリメチロールプロパンアダクト体を１．５部（不揮発分換算）、水添樹脂としてアルコンＰ−９０を１０部、低極性溶剤としてトルエンを１０部配合し、更に希釈溶剤として酢酸エチルを加えて不揮発分を３５％に調整して粘着剤を得た。前記粘着剤を、厚さ３８μｍの剥離性シート（ポリエチレンテレフタレート製）上に、乾燥後の厚さが２５μｍになるようにコンマコーターで塗工を行い、１００℃で２分間乾燥することで粘着層を形成した。次いで、この粘着層に、厚さ５０μｍの基材（ポリエチレンテレフタレート製基材（以下、ＰＥＴシートという））を貼り合せ、温度２３℃相対湿度５０％の条件で１週間熟成することで「剥離性シート／粘着層／ＰＥＴシート」という構成の粘着シートを得た。
【０１０５】
（実施例２〜２９、比較例１〜４）
材料を表２、３および４の配合に従って変更した以外は、実施例１と同様に行うことで、実施例２〜２９および比較例１〜４の粘着剤および粘着シートをそれぞれ得た。
【０１０６】
表２〜表４中の略号を以下に記載する。
＜イソシアネート化合物＞
ＸＤＩ／ＴＭＰ  ：  キシリレンジイソシアネートのトリメチロールプロパンアダクト体
ＴＤＩ／ＴＭＰ  ：  トリレンジイソシアネートのトリメチロールプロパンアダクト体
【０１０７】
＜エポキシ化合物＞
ＴＥＴＲＡＤ  Ｘ  ：  Ｎ，Ｎ，Ｎ'，Ｎ'−テトラグリシジル−ｍ−キシリレンジアミン（三菱ガス化学社製）
【０１０８】
＜金属キレート化合物＞
アルミキレートＡ  ：  アルミニウムトリスアセチルアセトネート（川研ファインケミカル社製）
【０１０９】
＜水添樹脂＞
Ｐ−９０  ：  アルコンＰ−９０（Ｃ９系水添石油樹脂、軟化点９０℃、荒川化学工業社製）
Ｐ−１００  ：  アイマーブＰ−１００（ジシクロペンタジエン／芳香族共重合系水添石油樹脂、軟化点１００℃、出光興産社製）
Ｍ−１２５  ：  クリアロンＭ−１２５（水添テルペン樹脂、軟化点１２５℃、ヤスハラケミカル社製）
Ｍ−１３５  ：  アルコンＭ−１３５（Ｃ９系水添石油樹脂、軟化点１３５℃、荒川化学工業社製）
【０１１０】
＜ロジンエステル樹脂、未水添テルペン樹脂および未水添石油樹脂＞
Ａ−７５  ：  スーパーエステルＡ−７５（不均化ロジンエステル、軟化点７５℃、荒川化学工業社製）
Ｔ−１００  ：  ＹＳポリスターＴ−１００（テルペンフェノール樹脂、軟化点１００℃、ヤスハラケミカル社製）
ＦＴＲ−６１００  ：  ＦＴＲ−６１００（非水添石油樹脂、軟化点９５℃、三井化学社製）
【０１１１】
得られた粘着シートを以下の方法で評価した。結果を表２〜表４に示す。
【０１１２】
（１）粘着力（ＳＵＳ）
得られた粘着シートを幅２５ｍｍ、長さ１５０ｍｍの大きさに準備した。２３℃、相対湿度５０％雰囲気下、準備した粘着シートから剥離性シートを剥がして露出した粘着層をステンレス（ＳＵＳ）板に貼り付け、２ｋｇロールにより１往復させて試料を作製した。。次いで圧着２４時間後の試料を引張試験機を用いて粘着力を測定した。なお、粘着力測定は、ＪＩＳ  Ｚ０２３７：２０００に準拠し、３００ｍｍ／分の速度で引き剥がす１８０°ピール試験を行った。評価基準は、下記の通りである。
◎：「粘着力が１５Ｎ／２５ｍｍ以上であり、非常に良好。」
○：「粘着力が１０Ｎ／２５ｍｍ以上１５Ｎ／２５ｍｍ未満であり、良好。」
△：「粘着力が５Ｎ／２５ｍｍ以上１０Ｎ／２５ｍｍ未満であり、実用可能。」
×：「粘着力が５Ｎ／２５ｍｍ未満であり、実用不可。」
【０１１３】
（２）粘着力（ＰＰ）
被着体をＳＵＳ板からポリプロピレン（ＰＰ）板に変更した以外は、上記同様に行い粘着力を評価した。
【０１１４】
（３）保持力
ＪＩＳ Ｚ０２３７：２０００に準拠して保持力を試験した。得られた粘着シートを幅２５ｍｍ、長さ１５０ｍｍの大きさに準備した。準備した粘着シートから剥離性シートを剥がして露出した粘着層を、研磨した幅３０ｍｍ、長さ１５０ｍｍのＳＵＳ板の下端部幅２５ｍｍ、長さ２５ｍｍの部分に貼着し、２ｋｇロールで１往復させて圧着後、４０℃雰囲気で粘着シートの下端部に１ｋｇの荷重をかけ、７万秒放置することで保持力を測定した。評価は、粘着シートが落下した場合は、落下した秒数を記載した。また７万秒後に粘着シートがＳＵＳ貼付面から下にずれた場合は、当初の貼付面からずれた長さを測定した。評価基準は以下の通りである。
○：「ずれた長さが０．５ｍｍ未満、良好。」
△：「ずれた長さが０．５ｍｍ以上２．０ｍｍ未満、実用可能。」
×：「ずれた長さが２．０ｍｍ以上、実用不可。」
【０１１５】
（４）透明性
得られた粘着シートの粘着層の透明性を目視で評価した。粘着層の外観に関して下記の評価基準に基づいて評価を行った。
○：「粘着層は透明であった。良好。」
×：「粘着層が白化（白濁）していた。実用不可。」
【０１１６】
（５）低温性
得られた粘着シートを幅２５ｍｍ、長さ１５０ｍｍの大きさに準備した。２３℃、相対湿度５０％雰囲気下、粘着シートから剥離性シートを剥がして露出した粘着層をＰＰ板に貼り付け、２ｋｇロールにより１往復させて圧着後、０℃雰囲気下に２４時間放置した試料を作製した。この試料を０℃雰囲気下で引張試験機を用いて１８０度方向に３００ｍｍ／分の速度で引き剥がす１８０°ピール試験によって粘着力を測定し、下記の評価基準に基づいて評価を行った。
○：「粘着力が１０Ｎ／２５ｍｍ以上であり、良好。」
△：「粘着力が５Ｎ／２５ｍｍ以上１０Ｎ／２５ｍｍ未満であり、実用可能。」
×：「粘着力が５Ｎ／２５ｍｍ未満であり、実用不可。」
【０１１７】
【表２】
2019026684.tif 000003
【０１１８】
【表３】
2019026684.tif 000004
【０１１９】
【表４】
2019026684.tif 000005
【０１２０】
表２、３および４の実施例１〜２９に示すように本発明の粘着剤は、ポリプロピレンのようなポリオレフィン樹脂を被着体に用いた場合にも粘着力、保持力、透明性、低温性に優れていることが分かる。これに対し、表４の比較例１〜４では、いずれかの項目が不良となっており、実用不可であることがわかる。